СПОСОБ УВЕЛИЧЕНИЯ СЕЛЕКТИВНОСТИ НАНОПОРИСТЫХ МЕМБРАН ДЛЯ ИЗВЛЕЧЕНИЯ КОНДЕНСИРУЕМЫХ КОМПОНЕНТОВ ИЗ ГАЗОВЫХ СМЕСЕЙ И МОДИФИЦИРОВАННАЯ МЕМБРАНА, ПОЛУЧЕННАЯ ДАННЫМ СПОСОБОМ

1. Способ получения нанопористых мембран для выделения конденсируемых компонентов из газовых смесей, включающий модификацию внутренней поверхности стенок пор мембраны химической иммобилизацией поверхностно-активных веществ, включающих алкоксиалкилсилановую или фосфоновую якорные группы, участвующие в химическом связывании с поверхностными группами стенок пор мембраны, и функциональную часть, определяющую селективный транспорт конденсируемых компонентов газовой смеси, при этом толщина слоя модификатора составляет не менее 10% среднего радиуса пор.
3
3
3
2
3
3
3
2
2
2. Способ по п. 1, характеризующийся тем, что в качестве якорных групп поверхностно-активных веществ, участвующих в химическом связывании с поверхностными группами стенок пор мембраны, используют (CHO)Si-, (CHO)(CH)Si-, (CHO)(CH)Si- или -ОР(ОН).
3. Способ по п. 1, характеризующийся тем, что в качестве конденсируемых компонентов газовых смесей используют газы, включая пропан, бутаны, пентаны, высшие алканы, меркаптаны, пары воды, углекислый газ, сероводород.
4. Способ по п. 1, характеризующийся тем, что мембрана имеет асимметричную структуру с изменяемым диаметром пор по толщине мембраны.
5. Способ по п. 1, характеризующийся тем, что радиус пор как минимум в одном из слоев мембраны лежит в диапазоне от 2,5 до 250 нм.
6. Способ по п. 1, характеризующийся тем, что в качестве мембраны используют неорганические мембраны, полученные золь-гель методом или анодным окислением, пористые стекла Vycor, трековые мембраны или нанопористые полимерные мембраны на основе предокисленного полипропилена, ацетата целлюлозы.
7. Способ по п. 1, характеризующийся тем, что в качестве поверхностно-активных веществ используют монометокситриалкилсиланы, диметоксидиалкилсиланы, триметоксиалкилсиланы или алкилфосфоновые кислоты.
8. Модифицированная нанопористая мембрана для выделения конденсируемых компонентов из газовых смесей, полученная способом по п. 1, характеризующаяся увеличением селективности по конденсируемым компонентам газовых смесей по отношению к постоянным газам не менее, чем в 2 раза по сравнению с мембраной до ее модификации.
9. Модифицированная нанопористая мембрана по п. 8, характеризующаяся увеличенной проницаемостью по конденсируемым компонентам не менее, чем в 1,2 раза по сравнению с мембраной до ее модификации.
10. Модифицированная нанопористая мембрана по п. 8, характеризующаяся увеличенным контактным углом смачивания водой не менее, чем на 10°.
11. Модифицированная нанопористая мембрана по п. 8, характеризующаяся тем, что в качестве постоянных газов используют гелий, метан, азот, кислород, инертные газы.